МНОГОСЛОЙНАЯ БУТЫЛКА

1. Многослойная бутылка, содержащая внешний слой, внутренний слой и по меньшей мере один барьерный слой, расположенный между внешним слоем и внутренним слоем, причем указанные внешний слой и внутренний слой изготовлены, каждый, в основном из полиэфира (А), полученного полимеризацией дикарбоновокислотного компонента, содержащего 80 мол.% или более терефталевой кислоты, с диольным компонентом, содержащим 80 мол.% или более этиленгликоля; и барьерный слой включает по меньшей мере полиамид (В), полученный поликонденсацией диаминного компонента, содержащего 70 мол.% или более мета-ксилилендиамина, с дикарбоновокислотным компонентом, содержащим 70 мол.% или более α,ω-линейной алифатической дикарбоновой кислоты с 4-20 атомов углерода, и термопластический полимер (С), среднечисленная молекулярная масса которого составляет от 10 до 65% от среднечисленной молекулярной массы полиамида (В).
2. Многослойная бутылка по п.1, в которой содержание термопластического полимера (С) в барьерном слое составляет от 1 до 20 вес.%, от веса барьерного слоя.
3. Многослойная бутылка по п.1, в которой среднечисленная молекулярная масса полиамида (В) составляет от 18000 до 43500.
4. Многослойная бутылка по п.1, в которой отношение модуля изгиба термопластического полимера (С) к модулю изгиба полиамида (В) составляет от 30 до 80%, когда оба модуля изгиба измеряются по стандарту ASTM D790.
5. Многослойная бутылка по п.1, в которой термопластический полимер (С) является феноксисмолой в форме простого полигидроксиэфира, имеющего терминальный α-гликолевый фрагмент на конце его цепи.
6. Многослойная бутылка по п.1, в которой термопластический полимер (С) является полигликолевой кислотой.
7. Многослойная бутылка по п.1, в которой термопластический полимер (С) является полиамидом.
8. Многослойная бутылка по п.7, в которой полиамид в качестве термопластического полимера (С) является полиамидным олигомером или полиамидом с низкой молекулярной массой, который получен путем поликонденсации диаминного компонента, содержащего 70 мол.% или более мета-ксилилендиамина, с дикарбоновокислотным компонентом, содержащим 50 мол.% или более α,ω-линейной алифатической дикарбоновой кислоты с 4-20 атомов углерода.
9. Многослойная бутылка по п.1, в которой отдельные домены термопластического полимера (С), диспергированные в барьерном слое, имеют форму, удовлетворяющую следующим требованиям от (1) до (3), как видно в сечении барьерного слоя:
Площадь (среднее значение) < 0,054 мкм<sup>2</sup>
(1)
Большая ось (среднее значение) < 0,6 мкм
(2)
Малая ось (среднее значение) < 0,09 мкм
(3)
10. Многослойная бутылка по п.1, имеющая трехслойную структуру, последовательно содержащую слой полиэфира (А), барьерный слой и слой полиэфира (А).
11. Многослойная бутылка по п.1, имеющая пятислойную структуру, последовательно содержащую слой полиэфира (А), барьерный слой, слой полиэфира (А), барьерный слой и слой полиэфира (А).
12. Многослойная бутылка по п.1, в которой весовое процентное содержание барьерного слоя составляет от 1 до 20 вес.%, в расчете на общий вес многослойной бутылки.